(57)【特許請求の範囲】
【請求項１】
アルミナセメントがベースの、２成分モルタル系留付け材である接着系アンカーと、取付領域と、掘削孔へ挿入可能且つ円錐形で軸方向に並んで配置された複数の拡張部を備えた形状の固着領域とを備えたアンカーロッドと、を備えたアンカー手段の化学的留付けのための留付けシステムであって、
前記２成分モルタル系留め付け材は硬化性水相アルミナセメント成分Ａと、硬化過程を開始するための水相状態にある開始剤成分Ｂとを含み、成分Ａはリン酸、メタリン酸、亜リン酸、ホスホン酸から成る群から選択される少なくとも１つの遮断剤、少なくとも１つの可塑剤及び水を含み、成分Ｂは開始剤と、少なくとも１つの抑制剤と、少なくとも１つの鉱物充填剤と、水とを含む、
留付けシステム。
【請求項２】
ｉ）前記開始剤はアルカリ及び／又はアルカリ土類金属塩の混合物を含み、
ｉｉ）前記少なくとも１つの抑制剤はクエン酸、酒石酸、乳酸、サリチル酸、グルコン酸、及びこれらの混合物から成る群から選択され、
ｉｉｉ）前記少なくとも１つの鉱物充填剤は石灰充填剤、砂、鋼玉石、ドロマイト、耐アルカリグラス、砕石、砂利、小石、及びこれらの混合物から成る群から選択される
ことを特徴とする請求項１に記載の留付けシステム。
【請求項３】
前記開始剤はリチウム金属塩の混合物を含む、ことを特徴とする請求項１又は２に記載の留付けシステム。
【請求項４】
前記少なくとも１つの抑制剤がクエン酸、酒石酸、又はこれらの混合物である、ことを特徴とする請求項１乃至３の何れか１つに記載の留付けシステム。
【請求項５】
前記少なくとも１つの鉱物充填剤の平均粒子サイズが最大５００μｍである、ことを特徴とする請求項１乃至４の何れか１つに記載の留付けシステム。
【請求項６】
前記少なくとも１つの鉱物充填剤が石灰充填剤又は石灰充填剤の混合物である、ことを特徴とする請求項１乃至５の何れか１つに記載の留付けシステム。
【請求項７】
成分Ａ及び成分Ｂはスラリー又はペーストの形態である、ことを特徴とする請求項１乃至６の何れか１つに記載の留付けシステム。
【請求項８】
前記２成分モルタル系の初期凝固時間が少なくとも５分である、ことを特徴とする請求項１乃至７の何れか１つに記載の留付けシステム。
【請求項９】
前記成分Ｂは
０．１ｗｔ．−％乃至４ｗｔ．−％の水酸化リチウムと、
０．１ｗｔ．−％乃至５ｗｔ．−％の硫酸リチウム又は硫酸リチウム一水和物と、
０．０５ｗｔ．−％乃至５ｗｔ．−％のクエン酸と、
０．０５ｗｔ．−％乃至４ｗｔ．−％の酒石酸と、
３５ｗｔ．−％乃至４５ｗｔ．−％の第１の鉱物充填剤と、
１５ｗｔ．−％乃至２５ｗｔ．−％の第２の鉱物充填剤と、
１０ｗｔ．−％乃至２０ｗｔ．−％の第３の鉱物充填剤と、
０．０１ｗｔ．−％乃至０．５ｗｔ．−％の増粘剤と、
１５ｗｔ．−％乃至２５ｗｔ．−％の水と、
を含む、ことを特徴とする請求項１乃至８の何れか１つに記載の留付けシステム。
【請求項１０】
前記複数の拡張部のそれぞれの間の距離は、前記固着領域の長手方向の延長部分において該一定である、ことを特徴とする請求項１乃至９の何れか１つに記載の留付けシステム。
【請求項１１】
前記複数の拡張部のそれぞれの表面は被覆を備えている、ことを特徴とする請求項１乃至１０の何れか１つに記載の留付けシステム。
【請求項１２】
前記複数の拡張部のそれぞれの表面は、光沢ニッケルめっき及び／又はクロムめっきが施されている、ことを特徴とする請求項１乃至１１の何れか１つに記載の留付けシステム。
【請求項１３】
前記複数の拡張部のそれぞれの表面は、電気化学めっき又は電解研摩が施されている、ことを特徴とする請求項１乃至１２の何れか１つに記載の留付けシステム。
【請求項１４】
前記複数の拡張部のそれぞれが無機モルタル化合物の通路を備えている、ことを特徴とする請求項１乃至１３の何れか１つに記載の留付けシステム。
【請求項１５】
前記通路が流路である、ことを特徴とする請求項１４に記載の留付けシステム。
【請求項１６】
前記複数の拡張部のそれぞれが固着領域の周囲を螺旋状に通る、ことを特徴とする請求項１乃至１５の何れか１つに記載の留付けシステム。
【請求項１７】
鉱物質の面におけるアンカー手段の化学的留付けのための請求項１乃至１６の何れか１つに記載の留付けシステムの使用。
【請求項１８】
前記鉱物質の面は、煉瓦、コンクリート、透水性コンクリート、又は自然石からできた構造物である、ことを特徴とする請求項１７に記載の使用。
【発明の詳細な説明】
【技術分野】
【０００１】
本発明は、煉瓦、コンクリート、透水性コンクリート、又は自然石からできた構造物等の鉱物質の面（被留付け面）におけるアンカー手段の化学的な留付けのための留付けシステム（留付け構造）に関する。特にその留付けシステムは、アルミナセメントがベースの、いつでも使用が可能な状態にある２成分系モルタル留付け材である接着系アンカーと、鉱物質の面（被留め付け面）に化学的に留付けられるアンカー手段とを備える。該アンカー手段は、取付（アタッチメント）領域と、掘削孔へ挿入可能且つ円錐形で軸方向に並んで配置された複数の拡張部を備えた形態の固着領域と、を備えたアンカーロッドであることが好ましい。
【背景技術】
【０００２】
摩擦による係合及び／又は形状の噛み合わせによる係合で掘削孔に留付けされた、拡張性ボルト又はアンダーカットシステムにより留付けが形成される従来の留付け技術に加え、先行技術から知られる化学的な留付け技術では、モルタル組成物で充填された掘削孔にアンカーロッド又はその他の留付け要素が挿入され、モルタル組成物の硬化後に固定される。これらの種類の複合アンカーの優位性は、これらが選択された留付け要素とは無関係に、総じて拡張圧の影響を受けず、それ故軸方向及びエッジ間隔が小さくて済むことにある。
【０００３】
先行技術として既知のアンカー手段、特にアンカーロッドは複合拡張アンカーと呼ばれ、固着領域として、アンカーロッドのシャフトから形成される区分であって、複数の拡張部分を有する。これらのアンカーロッドの場合、モルタル化合物が硬化した状態における力の伝達は、一方では掘削孔の壁とモルタル化合物の間の複合モルタルの接着効果を通じて発生し、もう一方では拡張部分を介した拡張効果により発生する。拡張効果によりアンカーロッドに応力が働いている際には、それに作用する法線力（引張力）が径方向に働く膨張力に変換され、この留付けのための配置は後に拡張膨張することができ、部材の引張領域又はひびの入ったコンクリートにも適用することができる。
【０００４】
既知の複合拡張アンカーの短所は、非常に強い膨張力がある程度作用するため、縁に近い留付け物には条件的にしか適さないことである。
【０００５】
さらに、アンカー手段を確実に留付けるため、複合アンカーでは、硬化性モルタル組成物の導入前に、掘削孔を時間をかけて清掃する必要があり、そのため作業環境はごみで汚染されてしまう。清掃を行わない又は清掃が不十分な場合は負荷荷重に悪影響を与える。最も好ましくない状況、特に掘削孔の壁と硬化したモルタル化合物との間に掘削孔のごみが多くある状況では、応力が作用した際にアンカーロッドはモルタルシェルの付着した状態で掘削孔から抜き出し得る。
【０００６】
さらに、アンカー手段を化学的に留付ける際、そのアンカー手段を留付けるために掘削孔の充填に使用することができる既知のモルタル組成物は、その多くがパーツキットとも呼ばれることがある２成分モルタル系留付け材の有機系又は無機系がベースのものであり、鉱物質の面（被留付け面）におけるアンカー手段の化学的留付けを良好にするための硬化過程を開始するため、使用前又は塗布中にその各成分がそれぞれ混合されるようになっている。例えば、ラジカル重合性樹脂をベースとする有機系組成物は迅速な硬化が望ましい場合に使用される。しかし、かかる組成物は環境を汚染し、高価で、環境及び取り扱う人に潜在的に有害及び／又は危険となることが一般的に知られているばかりか、そのことを明確に表記しなければならない場合も多い。さらに、有機系組成物は、強い太陽光線に晒されて熱を持つ場合又は温度が上昇する場合に安定性が大きく低下する。
【０００７】
これらの弱点を克服するため、アルミナセメントをベースとする主に無機質の留付け材が開発された。アルミナセメントの主たる構成要素はモノカルシウムアルミネートであり、最終製品として長期間に渡って高水準の機械的性能を発揮するため、建築及び建設業界で広く用いられている。さらに、アルミナセメントは、塩基に耐性があり、ポルトランドセメントより速く最大強度に達し、硫酸塩溶液に耐えることができる。そのため、アルミナセメント系の留付け材は、化学的な留付けの分野で好適に用いられる。
【０００８】
例えば、特許文献１が記載する既知の無機系留付け材は、すぐに使用が可能な状態にある２成分系留付け材である。特許文献１の留付け材は、ホウ酸とその塩により抑制される水相アルミナセメントをベースとする部分Ａと、硬化過程を開始するための部分Ｂとを含む。部分Ｂの開始剤は、リチウム塩のみでできており、混合後５分以内にアルミナセメントを硬化させる。さらに、特許文献２は、凝固が阻害（set-inhibited）された水性の高アルミナセメント組成物と、再活性剤組成物とを含む、２成分系留付け材を開示している。凝固阻害剤（set inhibitor）はホウ酸であり、再活性剤組成物はリチウム塩を含む。
【０００９】
しかし、ホウ酸又はその塩に抑制（retard）されたこれらのアルミナセメント水性懸濁液は、使用前に保管するための安定度を十分な時間保てないことが多い。さらに、ホウ酸は極めて毒性が強く、生態毒性でもある。特許文献３には、リンを含む化合物によって阻害（inhibit）され、十分な時間高温で保管が可能な、アルミナセメント及び／又はスルホアルミン酸カルシウムセメントを含む安定化された水性懸濁液が記載されている。
【００１０】
しかし、鉱物質の面におけるアンカー段の化学的留付けには、５分未満の硬化といった迅速な硬化が必ずしも必要とされるわけではない。さらに、ほとんどの既知の留付け材において、生成される組成物の実用的な用途の大半で流動性が欠如している。このような先行技術の組成物はしばしば、比較的短時間で亀裂が発生する傾向がある。
【００１１】
さらに、ねじ付きアンカーロッド等の従来のアンカーロッドを用いた留付けは、上述の通り、未清掃及び亀裂の入った掘削孔及び縁に近い留付けにおいては、高い定格荷重（load rating）及び低い膨張圧が実現されないことが知られている。
【００１２】
そのため、アルミナセメント及び環境、健康、安全性、取扱い、保存時間、及びモルタルの凝固と硬化の良好なバランスにおいて先行技術のシステムよりも優れたアンカー手段をベースとする留め付けシステムであって、未清掃及び亀裂の入った掘削孔及び縁に近い部分の留付けであっても高い定格荷重及び低い膨張圧を実現するものが必要とされている。
【先行技術文献】
【特許文献】
【００１３】
【特許文献１】欧州特許第２１６２４１０号明細書
【特許文献２】欧州特許第００８１３８５号明細書
【特許文献３】欧州特許第２７９４５１０号明細書
【発明の概要】
【発明が解決しようとする課題】
【００１４】
本発明の目的は、煉瓦、コンクリート、透水性コンクリート、又は自然石からできた構造物等の鉱物質の面（被留付け面）におけるアンカー手段の化学的留め付けに用いられ、先行技術の系の短所を克服する留付けシステムを提供することである。特に、取り扱いが容易で使用前一定期間安定的に保管することができ、凝固と硬化のバランスが良好に保たれ、高温状態でも優れた機械的性能を発揮する使用可能な状態にある接着系アンカーと、未清掃及び亀裂の入った掘削孔及び縁に近い留め付けでも高い定格荷重及び低い膨張圧を実現するアンカー手段、好ましくはアンカーロッドと、を備える留付けシステムを提供することが目的である。
【００１５】
特に、本発明の目的は、アルミナセメントがベースの、すぐに使用が可能な状態にある２成分モルタル系留付け材である接着系アンカーと、鉱物質の面に化学的に留付けられるアンカーロッドと、を備えた留付けシステムであって、該アンカーロッドは取付領域と、掘削孔へ挿入可能且つ円錐形で軸方向に並んで配置された複数の拡張部を備えた形状の留付け固着領域と、を備えることを特徴とし、先行技術の欠点を克服する留付けシステムを提供することである。
【００１６】
さらに、本発明の目的は、鉱物質の面（被留付け面）におけるアンカー手段の化学的留付けに用いる留付けシステムを提供することである。
【００１７】
これらの目的及び発明の詳細な説明から明らかになるそれ以外の目的は、独立請求項に記載された本発明によって解決される。従属項は本発明の実施態様に関する。
【課題を解決するための手段】
【００１８】
本発明の１つの態様において、煉瓦、コンクリート、透水性コンクリート、又は自然石からできた構造物等の鉱物質の面（被留付け面）におけるアンカー手段の化学的留め付けのための留付けシステムを提供する。特に、この留付けシステムは、アルミナセメントがベースで、いつでも使用が可能な状態にある２成分モルタル系留付け材である接着系アンカーと、鉱物質の面に化学的に留付けられるアンカー手段と、を備える。該アンカー手段は、取付（attachment）領域と、掘削孔へ挿入可能且つ円錐形で軸方向に並んで配置された複数の拡張部を備えた形状の固着（anchoring）領域と、を備えたアンカーロッドであることが好ましい。
【００１９】
特に２成分モルタル系留付け材は、硬化性水相アルミナセメント成分Ａと、硬化過程を開始するための水相状態にある開始剤成分Ｂとを含み、成分Ａはリン酸、メタリン酸、亜リン酸、ホスホン酸から成る群から選択される少なくとも１つの遮断剤（blocking agent）、少なくとも１つの可塑剤及び水を含み、成分Ｂは開始剤と、少なくとも１つの抑制剤（retarder）と、少なくとも１つの鉱物充填剤と、水とを含む。
【００２０】
もう１つの態様において、本発明は、鉱物質の面（被留付け面）におけるアンカー手段の化学的留付けに用いられる留付けシステムを提供する。
【発明を実施するための形態】
【００２１】
本発明では、以下の用語と定義が用いられる。
【００２２】
本発明において、単数形である「ａ」及び「ａｎ」という用語は、内容から明確ではない限り、それぞれ複数の状況も網羅している。従って、「ａ」又は「ａｎ」という用語は、明確な記載がない限り、「１つ以上」又は「少なくとも１つ」を意味する用語である。
【００２３】
本発明における「アルミナセメント」という用語は、主に水硬性カルシウムアルミネートから成るカルシウムアルミネートセメントを指す。代替の用語としては、「高アルミナセメント」又はフランス語の「Ｃｉｍｅｎｔ  ｆｏｎｄｕ」がある。カルシウムアルミネートセメントの主な有効成分は、モノカルシウムアルミネート（セメント化学者が用いる記号では、ＣａＡｌ２Ｏ４、ＣａＯ・Ａｌ２Ｏ３、又はＣＡ）である。
【００２４】
本発明における「保存可能期間（shelf life）」という用語は、成分が多少なりとも個体物の流体水性懸濁液の形態にあり、凝固や反応性の低下を引き起こさずに機械的手段によって水性懸濁液の状態に戻る時間を指す。
【００２５】
本発明における「開始剤」という用語は、特定の化学反応を開始させる化学環境を変化させる化合物又は組成物を指す。本発明において、開始剤はモルタル懸濁液のｐＨ値を変化させ、よって最終混合物における水硬性結合材が遮断されない（de-blocking）。
【００２６】
本発明における「抑制剤（retarder）」という用語は、特定の化学反応を遅延させるために化学環境を変化させる化合物又は組成物を指す。本発明において、抑制剤はモルタル懸濁液のカルシウムアルミネートセメントの水分保持性能を変化させ、よって最終混合物における水硬性結合作用を遅延させる。
【００２７】
本発明において、「初期凝固時間」という用語は、成分Ａと成分Ｂの混合物が混合後に凝固を開始する時間を指す。混合後のある期間、混合物は多少なりとも個体物のペースト又は流体水性懸濁液としての形態を保つ。
【００２８】
本発明は、アルミナセメントがベースの、すぐに使用が可能な状態にある２成分モルタル系留付け材である接着系アンカーと、取付領域と、掘削孔へ挿入可能且つ円錐形で軸方向に並んで配置された複数の拡張部を備えた形状の固着領域とを備えたアンカーロッドと、を備えたアンカー手段の化学的留付けのための留付けシステムに関する。
【００２９】
特に、本発明の留付けシステムのアルミナセメントをベースとした、すぐに使用が可能な状態の２成分モルタル系留付け材は、硬化性水相アルミナセメント成分Ａと、硬化過程を開始するための水相状態にある開始剤成分Ｂとを含み、さらに成分Ａは、リン酸、メタリン酸、亜リン酸、ホスホン酸から成る群から選択される少なくとも１つの遮断剤、少なくとも１つの可塑剤及び水を含み、成分Ｂは開始剤と、少なくとも１つの抑制剤（retarder）と、少なくとも１つの鉱物充填剤と、水とを含む。開始剤は、アルカリ及び／又はアルカリ土類金属塩の混合物を含み、該少なくとも１つの抑制剤はクエン酸、酒石酸、乳酸、サリチル酸、グルコン酸、及びこれらの混合物から成る群から選択され、鉱物充填剤は石灰充填剤、砂、鋼玉石、ドロマイト、耐アルカリグラス、砕石、砂利、小石、及びこれらの混合物から成る群から選択される。
【００３０】
本発明の留付けシステムの２成分モルタル系留付け材の成分Ａは、水相アルミナセメント（ＣＡ）又は水相スルホアルミン酸カルシウムセメント（ＣＡＳ）をベースとする。本発明で用いることができるカルシウムアルミネートセメントは、迅速な凝固及び硬化、硫酸カルシウムと混合した際の迅速な乾燥及び収縮補償、並びに優れた耐腐食及び耐収縮性を特徴とする。本発明において使用に適したこのようなカルシウムアルミネートセメントとしては、例えばターナルホワイト（登録商標）（ケルネオス社、フランス）がある。
【００３１】
成分Ａがアルミナセメント（ＣＡＣ）と硫酸カルシウム（ＣａＳＯ４）の混合物を含む場合、水分保持中にエトリンジャイト（ettringite）の生成が迅速になされる。コンクリート化学では、（ＣａＯ）６（Ａｌ２Ｏ３）（ＳＯ３）３・３２Ｈ２Ｏ又は（ＣａＯ）３（Ａｌ２Ｏ３）（ＣａＳＯ４）３・３２Ｈ２Ｏの一般式で表されるヘキサカルシウムアルミネートトライサルフェートハイドレートは、カルシウムアルミネートと硫酸カルシウムの反応により生成され、迅速な凝固及び硬化並びに収縮補償を招来することもあれば、又は膨張を招来することさえある。硫酸塩の含有量の漸増により、収縮補償を実現することができる。
【００３２】
本発明の留付けシステムの２成分モルタル系留付け材の成分Ａは、成分Ａの全重量に対して、少なくとも約４０ｗｔ．−％、好ましくは少なくとも約５０ｗｔ．−％、より好ましくは少なくとも約６０ｗｔ．−％、最も好ましくは少なくとも約７０ｗｔ．−％、約４０ｗｔ．−％乃至約９５ｗｔ．−％、好ましくは約５０ｗｔ．−％乃至約８５ｗｔ．−％、より好ましくは約６０ｗｔ．−％乃至約８０ｗｔ．−％、最も好ましくは約７０ｗｔ．−％乃至約７５ｗｔ．−％．のアルミナセメントを含む。
【００３３】
本発明の態様において、留付けシステムの２成分モルタル系留付け材の成分Ａは、成分Ａの全重量に対して、少なくとも約２０ｗｔ．−％、好ましくは少なくとも約３０ｗｔ．−％、より好ましくは少なくとも約４０ｗｔ．−％、最も好ましくは少なくとも約５０ｗｔ．−％、約２０ｗｔ．−％乃至約８０ｗｔ．−％、好ましくは約３０ｗｔ．−％乃至約７０ｗｔ．−％、より好ましくは約３５ｗｔ．−％乃至約６０ｗｔ．−％、最も好ましくは約４０ｗｔ．−％乃至約５５ｗｔ．−％のアルミナセメントを含み、また成分Ａの全重量に対して、少なくとも約５ｗｔ．−％、好ましくは少なくとも約１０ｗｔ．−％、より好ましくは少なくとも約１５ｗｔ．−％、最も好ましくは少なくとも約２０ｗｔ．−％、約１ｗｔ．−％乃至約５０ｗｔ．−％、好ましくは約５ｗｔ．−％乃至約４０ｗｔ．−％、より好ましくは約１０ｗｔ．−％乃至約３０ｗｔ．−％、最も好ましくは約１５ｗｔ．−％乃至約２５ｗｔ．−％の硫酸カルシウム、好ましくは硫酸カルシウム半水化物を含む。本発明の留付けシステムの２成分モルタル系留付け材の態様において、成分ＡのＣａＳＯ４／ＣＡＣ比は３５：６５以下とすべきである。
【００３４】
本発明の留付けシステムの２成分モルタル系留付け材の成分Ａに含まれる遮断剤は、リン酸、メタリン酸、亜リン酸、ホスホン酸から成る群から選択され、好ましくはリン酸又はメタリン酸、最も好ましくはリン酸、特にリン酸の８５％水溶液である。成分Ａは、成分Ａの全重量に対して、少なくとも約０．１ｗｔ．−％、好ましくは少なくとも約０．３ｗｔ．−％、より好ましくは少なくとも約０．４ｗｔ．−％、最も好ましくは少なくとも約０．５ｗｔ．−％、約０．１ｗｔ．−％乃至約２０ｗｔ．−％、好ましくは約０．１ｗｔ．−％乃至約１５ｗｔ．−％、より好ましくは約０．１ｗｔ．−％乃至約１０ｗｔ．−％、最も好ましくは約０．３ｗｔ．−％乃至約１０ｗｔ．−％の該遮断剤を含む。態様において、留付けシステムの２成分モルタル系留付け材の成分Ａは、成分Ａの全重量に対して、約０．３ｗｔ．−％乃至約１０ｗｔ．−％のリン酸の８５％水溶液を含む。好ましくは、アルミナセメント及び／又はスルホアルミン酸カルシウムセメントの水硬性結合材の総重量に対する含有量が５０％、６０％、７０％、８０％、９０％、９５％、９９％以上又は１００％である。
【００３５】
本発明の留付けシステムの２成分モルタル系留付け材の成分Ａに含まれる可塑剤は、低分子（ＬＭＷ）ポリアクリル酸系ポリマー、ポリホスホネートポリオックス及びポリカーボネートポリオックス群からの流動化剤、ポリカルボキシレートエーテル群からのエタクリル流動化剤、及びこれらの混合物から成る群から選択され、例えば、エタクリル（登録商標）Ｇ（コーテックス社、アルケマグループ、フランス）、アキューマ（登録商標）１０５１（ローム・アンド・ハース社、イギリス）、又はシーカ（登録商標）、ビスコクリート（登録商標）−２０ＨＥ（シーカ社、ドイツ）といった可塑剤である。適した可塑剤は市販されている。留付けシステムの２成分モルタル系留付け材の成分Ａは、成分Ａの全重量に対して、少なくとも約０．２ｗｔ．−％、好ましくは少なくとも約０．３ｗｔ．−％、より好ましくは少なくとも約０．４ｗｔ．−％、最も好ましくは少なくとも約０．５ｗｔ．−％、約０．２ｗｔ．−％乃至約２０ｗｔ．−％、好ましくは約０．３ｗｔ．−％乃至約１５ｗｔ．−％、より好ましくは約０．４ｗｔ．−％乃至約１０ｗｔ．−％、最も好ましくは約０．５ｗｔ．−％乃至約５ｗｔ．−％．の該可塑剤を含む。
【００３６】
本発明の態様において、留付けシステムの２成分モルタル系留付け材の成分Ａは以下の特性の何れか１つ又は組み合わせをさらに含む。
【００３７】
成分Ａは、増粘剤をさらに含んでよい。本発明で使用が可能な増粘剤は、キサンタンガム、ウェランガム、又はＤＩＵＴＡＮ（登録商標）ガム（シーピー・ケルコ社、アメリカ）等の有機物、澱粉由来エーテル、グアー由来エーテル、ポリアクリルアミド、カラギーナン、寒天、粘土等の鉱物、及びこれらの混合物から成る群から選択してよい。適した増粘剤は市販されている。成分Ａは、成分Ａの全重量に対して、少なくとも約０．０１ｗｔ．−％、好ましくは少なくとも約０．１ｗｔ．−％、より好ましくは少なくとも約０．２ｗｔ．−％、最も好ましくは少なくとも約０．３ｗｔ．−％、約０．０１ｗｔ．−％乃至約１０ｗｔ．−％、好ましくは約０．１ｗｔ．−％乃至約５ｗｔ．−％、より好ましくは約０．２ｗｔ．−％乃至約１ｗｔ．−％、最も好ましくは約０．３ｗｔ．−％乃至約０．７ｗｔ．−％の該増粘剤を含む。
【００３８】
成分Ａは、抗菌剤又は殺菌剤をさらに含んでよい。本発明に用いることができる抗菌剤又は殺菌剤は、メチルイソチアゾリノン（ＭＩＴ）、オクチルイソチアゾリノン（ＯＩＴ）、ベンゾイソチアゾリノン（ＢＩＴ）、及びこれらの混合物等のイソチアゾリノン群の化合物から成る群から選択してよい。適した抗菌剤又は殺菌剤は市販されている。特筆すべきは、エコサイドＫ３５Ｒ（プロギブン社、フランス）及びニュオセプトＯＢ０３（アッシュランド社、オランダ）である。成分Ａは、成分Ａの全重量に対して、少なくとも約０．００１ｗｔ．−％、好ましくは少なくとも約０．００５ｗｔ．−％、より好ましくは少なくとも約０．０１ｗｔ．−％、最も好ましくは少なくとも約０．０１５ｗｔ．−％、約０．００１ｗｔ．−％乃至約１．５ｗｔ．−％、好ましくは約０．００５ｗｔ．−％乃至約０．１ｗｔ．−％、より好ましくは約０．０１ｗｔ．−％乃至約０．０７５ｗｔ．−％、最も好ましくは約０．０１５ｗｔ．−％乃至約０．０３ｗｔ．−％の抗菌剤又は殺菌剤を含む。本発明の態様において、留付けシステムの２成分モルタル系留付け材の成分Ａは、成分Ａの全重量に対して、約０．０１５ｗｔ．−％乃至約０．０３ｗｔ．−％のニュオセプトＯＢ０３を含む。
【００３９】
本発明の別の態様において、留付けシステムの２成分モルタル系留付け材の成分Ａは少なくとも１つの充填剤、特に有機充填剤又は鉱物充填剤を含む。本発明に用いることができる充填剤は、石英粉末、好ましくは平均粒子サイズ（ｄ５０％）が約１６μｍの石英粉末、石英砂、粘土、飛灰、フュームシリカ、カーボネート化合物、顔料、酸化チタン、光充填剤、及びこれらの混合物から成る群から選択してよい。適した鉱物充填剤は、は、市販の製品である。特筆すべきは、石英粉末ミリシルＷ１２又はＷ６（クオーツヴェルケ社、ドイツ）である。留付けシステムの２成分モルタル系留付け材の成分Ａは、成分Ａの全重量に対して、少なくとも約１ｗｔ．−％、好ましくは少なくとも約２ｗｔ．−％、より好ましくは少なくとも約５ｗｔ．−％、最も好ましくは少なくとも約８ｗｔ．−％、約１ｗｔ．−％乃至約５０ｗｔ．−％、好ましくは約２ｗｔ．−％乃至約４０ｗｔ．−％、より好ましくは約５ｗｔ．−％乃至約３０ｗｔ．−％、最も好ましくは約８ｗｔ．−％乃至約２０ｗｔ．−％の該少なくとも１つの充填剤を含む。
【００４０】
留付けシステムの２成分モルタル系留付け材の成分Ａに含まれる水分は、成分Ａの全重量に対して、少なくとも約１ｗｔ．−％、好ましくは少なくとも約５ｗｔ．−％、より好ましくは少なくとも約１０ｗｔ．−％、最も好ましくは少なくとも約２０ｗｔ．−％、約１ｗｔ．−％乃至約５０ｗｔ．−％、好ましくは約５ｗｔ．−％乃至約４０ｗｔ．−％、より好ましくは約１０ｗｔ．−％乃至約３０ｗｔ．−％、最も好ましくは約１５ｗｔ．−％乃至約２５ｗｔ．−％．である。
【００４１】
可塑剤、増粘剤、及び抗菌剤又は殺菌剤が含まれていても、留付けシステムの２成分モルタル系留付け材のセメント成分Ａの全体的な無機的性質は変わらない。
【００４２】
アルミナセメント又はスルホアルミン酸カルシウムセメントを含む留付けシステムの２成分モルタル系留付け材の成分Ａは水相の状態で、スラリー又はペーストの形態であると好ましい。
【００４３】
本発明の留付けシステムの２成分モルタル系留付け材の成分Ｂは、開始剤と、少なくとも１つの抑制剤と、少なくとも１つの鉱物充填剤と、水とを含む。初期の凝固時間を少なくとも５分とするための十分な処理時間を確保するため、モルタル組成物の早期の硬化を防ぐ少なくとも１つの抑制剤は、開始剤成分とともに、特定の濃度で用いられる。
【００４４】
留付けシステムの２成分モルタル系留付け材の成分Ｂに含まれる開始剤は、アルカリ及び／又はアルカリ土類金属塩の混合物を含む活性剤成分と促進剤成分を含む。
【００４５】
特に、活性剤成分は、水酸化物、塩化物、硫酸塩、リン酸塩、一水素リン酸塩、二水素リン酸塩、硝酸塩、炭酸塩、及びこれらの混合物から成る群から選択される少なくとも１つのアルカリ及び／又はアルカリ土類金属塩を含む。活性剤成分は、好ましくはアルカリ又はアルカリ土類金属塩、より好ましくは水酸化カルシウム、硫酸カルシウム、炭酸カルシウム、若しくはリン酸カルシウム等のカルシウム金属塩、水酸化ナトリウム、硫酸ナトリウム、炭酸ナトリウム若しくはリン酸ナトリウム等のナトリウム金属塩、又は水酸化リチウム、硫酸リチウム、炭酸リチウム、若しくはリン酸リチウム等のリチウム金属塩であって、最も好ましくは水酸化リチウムである。本発明の１つの好ましい態様において、留付けシステムの２成分モルタル系留付け材の成分Ｂで用いられる水酸化リチウムは、水酸化リチウムの１０％水溶液である。
【００４６】
留付けシステムの２成分モルタル系留付け材の成分Ｂは、成分Ｂの全重量に対して、少なくとも約０．０１ｗｔ．−％、好ましくは少なくとも約０．０２ｗｔ．−％、より好ましくは少なくとも約０．０５ｗｔ．−％、最も好ましくは少なくとも約１ｗｔ．−％、約０．０１ｗｔ．−％乃至約４０ｗｔ．−％、好ましくは約０．０２ｗｔ．−％乃至約３５ｗｔ．−％、より好ましくは約０．０５ｗｔ．−％乃至約３０ｗｔ．−％、最も好ましくは約１ｗｔ．−％乃至約２５ｗｔ．−％の該活性剤を含む。特定の好ましい態様において、活性剤は水と、水酸化リチウムとを含む。留付けシステムの２成分モルタル系留付け材の成分Ｂの水含有量は、成分Ｂの全重量に対して、少なくとも約１ｗｔ．−％、好ましくは少なくとも約５ｗｔ．−％、より好ましくは少なくとも約１０ｗｔ．−％、最も好ましくは少なくとも約２０ｗｔ．−％、約１ｗｔ．−％乃至約６０ｗｔ．−％、好ましくは約５ｗｔ．−％乃至約５０ｗｔ．−％、より好ましくは約１０ｗｔ．−％乃至約４０ｗｔ−％、最も好ましくは約１５ｗｔ．−％乃至約３０ｗｔ．−％である。留付けシステムの２成分モルタル系留付け材の成分Ｂの水酸化リチウム含有量は、成分Ｂの全重量に対して、少なくとも約０．１ｗｔ．−％、好ましくは少なくとも約０．５ｗｔ．−％、より好ましくは少なくとも約１．０ｗｔ．−％、最も好ましくは少なくとも約１．５ｗｔ．−％、約０．１ｗｔ．−％乃至約５ｗｔ．−％、好ましくは約０．５ｗｔ．−％乃至約４ｗｔ．−％、より好ましくは約１．０ｗｔ．−％乃至約３ｗｔ．−％、最も好ましくは約１．５ｗｔ．−％乃至約２．５ｗｔ．−％である。態様最も好ましい態様において、留付けシステムの２成分モルタル系留付け材の成分Ｂは、成分Ｂの全重量に対して、約２．０ｗｔ．−％乃至約２０ｗｔ．−％の水酸化リチウムの１０％水溶液を含む。
【００４７】
促進剤成分は、水酸化物、塩化物、硫酸塩、リン酸塩、一水素リン酸塩、二水素リン酸塩、硝酸塩、炭酸塩、及びこれらの混合物から成る群から選択される少なくとも１つのアルカリ及び／又はアルカリ土類金属塩を含む。促進剤成分は、好ましくはアルカリ又はアルカリ土類金属塩、さらに好ましくは水溶性のアルカリ又はアルカリ土類金属塩、より好ましくは水酸化カルシウム、硫酸カルシウム、炭酸カルシウム、塩化カルシウム、ギ酸カルシウム、若しくはリン酸カルシウム等のカルシウム金属塩、水酸化ナトリウム、硫酸ナトリウム、炭酸ナトリウム、塩化ナトリウム、ギ酸ナトリウム、若しくはリン酸ナトリウム等のナトリウム金属塩、又は水酸化リチウム、硫酸リチウム、硫酸リチウム一水和物、炭酸リチウム、塩化リチウム、ギ酸リチウム、若しくはリン酸リチウム等のリチウム金属塩であって、最も好ましくは硫酸リチウム又は硫酸リチウム一水和物である。留付けシステムの２成分モルタル系留付け材の成分Ｂは、成分Ｂの全重量に対して、少なくとも約０．０１ｗｔ．−％、好ましくは少なくとも約０．０５ｗｔ．−％、より好ましくは少なくとも約０．１ｗｔ．−％、最も好ましくは少なくとも約１．０ｗｔ．−％、約０．０１ｗｔ．−％乃至約２５ｗｔ．−％、好ましくは約０．０５ｗｔ．−％乃至約２０ｗｔ．−％、より好ましくは約０．１ｗｔ．−％乃至約１５ｗｔ．−％、最も好ましくは約１．０ｗｔ−％乃至約１０ｗｔ．−％の該促進剤を含む。
【００４８】
本発明の留付けシステムの２成分モルタル系留付け材の成分Ｂの特定の好ましい態様において、水酸化リチウムの１０％水溶液／硫酸リチウム又は硫酸リチウム一水和物の比は７／１又は６／１である。
【００４９】
本発明の留付けシステムの２成分モルタル系の成分Ｂに含まれる該少なくとも１つの抑制剤は、クエン酸、酒石酸、乳酸、サリチル酸、グルコン酸、及びこれらの混合物から成る群から選択されるが、クエン酸と酒石酸の混合物が好ましい。留付けシステムの２成分モルタル系留付け材の成分Ｂは、成分Ｂの全重量に対して、少なくとも約０．１ｗｔ．−％、好ましくは少なくとも約０．２ｗｔ．−％、より好ましくは少なくとも約０．５ｗｔ．−％、最も好ましくは少なくとも約１．０ｗｔ．−％、約０．１ｗｔ．−％乃至約２５ｗｔ．−％、好ましくは約０．２ｗｔ．−％乃至約１５ｗｔ．−％、より好ましくは約０．５ｗｔ．−％乃至約１５ｗｔ．−％、最も好ましくは約１．０ｗｔ．−％乃至約１０ｗｔ．−％の該抑制剤を含む。
【００５０】
本発明の留付けシステムの２成分モルタル系留付け材の成分Ｂの特定の好ましい態様において、クエン酸／酒石酸の比は１．６／１である。
【００５１】
本発明の留付けシステムの２成分モルタル系留付け材の成分Ｂに含まれる該少なくとも１つの鉱物充填剤は、石灰充填剤、砂、砕石、砂利、小石、及びこれらの混合物から成る群から選択されるが、様々な炭酸カルシウム等の石灰充填剤が好ましい。該少なくとも１つの鉱物充填剤は、石灰充填剤又は石英粉末ミリシルＷ１２又はＷ６（クオーツヴェルケ社、ドイツ）、石英砂等の石英充填剤から成る群から選択することが好ましい。留付けシステムの２成分モルタル系留付け材の成分Ｂの該少なくとも１つの鉱物充填剤は、炭酸カルシウム又は炭酸カルシウムの混合物が最も好ましい。留付けシステムの２成分モルタル系留付け材の成分Ｂは、成分Ｂの全重量に対して、少なくとも約３０ｗｔ．−％、好ましくは少なくとも約４０ｗｔ．−％、より好ましくは少なくとも約５０ｗｔ．−％、さらにより好ましくは少なくとも約６０ｗｔ．−％、最も好ましくは少なくとも約７０ｗｔ．−％、約３０ｗｔ．−％乃至約９５ｗｔ．−％、好ましくは約３５ｗｔ．−％乃至約９０ｗｔ．−％、より好ましくは約４０ｗｔ．−％乃至約８５ｗｔ．−％、さらにより好ましくは約４５ｗｔ．−％乃至約８０ｗｔ．−％、最も好ましくは約５０ｗｔ．−％乃至約７５ｗｔ．−％の少なくとも１つの鉱物充填剤を含む。該少なくとも１つの鉱物充填剤は、アルミナセメントの粒子サイズを補完する粒子サイズを持つように選択される。
【００５２】
該少なくとも１つの鉱物充填剤の平均粒子サイズは最大５００μｍであることが好ましく、より好ましくは最大４００μｍ、最も好ましくは最大３５０μｍである。
【００５３】
本発明の特定の好ましい態様において、成分Ｂに含まれる該少なくとも１つの鉱物充填剤は、３つの異なる炭酸カルシウム、具体的には複数種のオミアカルブ（登録商標）（オムヤインターナショナル社、ドイツ）等の炭酸カルシウム細骨材の混合物である。第１の炭酸カルシウムは約３．２μｍの平均粒子サイズ（ｄ５０％）を有し、４５μｍ篩上で残分０．０５％（ＩＳＯ７８７／７に基づいて決定）を有することが最も好ましい。第２の炭酸カルシウムは約７．３μｍの平均粒子サイズ（ｄ５０％）を有し、１４０μｍ篩上で残分０．５％（ＩＳＯ７８７／７に基づいて決定）を有する。第３の炭酸カルシウムは約８３μｍの平均粒子サイズ（ｄ５０％）を有し、３１５μｍ篩上で残分１．０％（ＩＳＯ７８７／７に基づいて決定）を有する。本発明の成分Ｂの態様において、第１の炭酸カルシウム／第２の炭酸カルシウム／第３の炭酸カルシウムの比は、１／１．５／２、１／１．５／２、又は１／１．４／２．２である。
【００５４】
本発明の特定の好ましい別の態様において、成分Ｂに含まれる該少なくとも１つの鉱物充填剤は３つの異なる石英充填剤の混合物である。第１の石英充填剤は、約２４０μｍの平均粒子サイズ（ｄ５０％）を有する石英砂であることが最も好ましい。第２の石英充填剤は、約４０μｍの平均粒子サイズ（ｄ５０％）を有する石英粉末である。第３の石英充填剤は、約１５μｍの平均粒子サイズ（ｄ５０％）を有する石英粉末である。本発明の成分Ｂの特定の好ましい態様において、第１の石英充填剤／第２の石英充填剤／第３の石英充填剤の比は、３／２／１である。
【００５５】
本発明の態様において、留付けシステムの２成分モルタル系留付け材の成分Ｂは以下の特性の何れか１つ又は組み合わせをさらに含むと都合がよい。
【００５６】
成分Ｂは、増粘剤をさらに含んでよい。本発明に用いられる増粘剤は、ベントナイト、二酸化ケイ素、石英、アルカリ可溶性又は膨潤性の乳化剤等のアクリレートをベースとする増粘剤、フュームシリカ、粘土、及びチタンキレート剤から成る群から選択してよい。特筆すべきは、ポリビニルアルコール（ＰＶＡ）、疎水性変性アルカリ可溶性エマルジョン（ＨＡＳＥ）、ＨＥＵＲとして知られる先行技術である疎水性変性エチレンオキサイドウレタンポリマー、ヒドロキシメチルセルロース（ＨＭＣ）、ヒドロキシエチルセルロース（ＨＥＣ）、疎水性変性ヒドロキシエチルセルロース（ＨＭＨＥＣ）、カルボキシメチルセルロースナトリウム（ＳＣＭＣ）、カルボキシメチル２−ヒドロキシエチルセルロースナトリウム、２−ヒドロキシプロピルメチルセルロース、２−ヒドロキシエチルメチルセルロース、２−ヒドロキシブチルメチルセルロース、２−ヒドロキシエチルエチルセルロース、２−ヒドロキシプロピルセルロース、アタパルジャイトクレー、及びこれらの混合物等のセルロース系増粘剤である。適した増粘剤は、オプティゲルＷＸ（ＢＹＫケミー社、ドイツ）、レオレート１（エレメンティス社、ドイツ）、アクリゾールＡＳＥ−６０（ダウ・ケミカル社）等の市販の製品である。成分Ｂは、成分Ｂの全重量に対して、少なくとも約０．０１ｗｔ．−％、好ましくは少なくとも約０．０５ｗｔ．−％、より好ましくは少なくとも約０．１ｗｔ．−％、最も好ましくは少なくとも約０．３ｗｔ．−％、約０．０１ｗｔ．−％乃至約１５ｗｔ．−％、好ましくは約０．０５ｗｔ．−％乃至約１０ｗｔ．−％、より好ましくは約０．１ｗｔ．−％乃至約５ｗｔ．−％、最も好ましくは約０．３ｗｔ．−％乃至約１ｗｔ．−％の該増粘剤を含む。
【００５７】
抑制剤及び増粘剤が含まれていても、留付けシステムの２成分モルタル系留付け材のセメント成分Ｂの全体的な無機的性質は変わらない。
【００５８】
開始剤と抑制剤とを含む留付けシステムの２成分モルタル系留付け材の成分Ｂは水相の状態で、スラリー又はペーストの形態であると好ましい。
【００５９】
留付けシステムの２成分モルタル系留付け材の成分ＢのｐＨ値は１０以上であることが好ましく、より好ましくは１１以上、最も好ましくは１２以上、特にｐＨ値の範囲は１０乃至１４、好ましくは１１乃至１３である。
【００６０】
留付けシステムの２成分モルタル系留付け材の２つの成分に対する水の割合、具体的には成分Ａと成分Ｂに対する水の割合は、成分Ａと成分Ｂの混合により得られた物質において、水とアルミナセメントの比（Ｗ／ＣＡＣ）又は水とスルホアルミン酸カルシウムセメントの比（Ｗ／ＣＡＳ）が１．５未満、好ましくは０．３乃至１．２、最も好ましくは０．４乃至１．０になるように選択されることが特に好ましい。
【００６１】
さらに、留付けシステムの２成分モルタル系留付け材の成分Ｂに対するリチウムの割合は、成分Ａと成分Ｂの混合により得られた物質において、リチウムとアルミナセメントとの比（Ｌｉ／ＣＡＣ）及びリチウムとスルホアルミン酸カルシウムセメント（Ｌｉ／ＣＡＳ）の比が０．０５未満、好ましくは０．００１乃至０．０５、最も好ましくは０．００５乃至０．０１になるように選択されることが特に好ましい。
【００６２】
さらに、留付けシステムの２成分モルタル系留付け材の成分Ｂにおける抑制剤の割合は、成分Ａと成分Ｂの混合により得られた物質において、クエン酸／酒石酸とアルミナセメントの比及びクエン酸／酒石酸とスルホアルミン酸カルシウムセメントが０．５未満、好ましくは０．０１乃至０．４、最も好ましくは０．１乃至０．２になるように選択されることが特に好ましい。
【００６３】
最も好ましい態様において、留付けシステムの２成分モルタル系留付け材の成分Ａは以下の成分を含むか、以下の成分から成る。
７０乃至８０ｗｔ．−％のアルミナセメント、又は４０乃至６０ｗｔ．−％のアルミナセメントと１５乃至２５ｗｔ．−％の硫酸カルシウム、
０．５乃至１．５ｗｔ．−％のリン酸、
０．５乃至１．５ｗｔ．−％の可塑剤、
０．００１乃至０．０５ｗｔ．−％の抗菌剤又は殺菌剤、
任意に５乃至２０ｗｔ．−％の鉱物充填剤、
１５乃至２５ｗｔ．−％の水。
【００６４】
好ましい態様において、成分Ｂは以下の成分を含むか、以下の成分から成る。
０．１ｗｔ．−％乃至４ｗｔ．−％の水酸化リチウム、
０．１ｗｔ．−％乃至５ｗｔ．−％の硫酸リチウム又は硫酸リチウム一水和物、
０．０５ｗｔ．−％乃至５ｗｔ．−％のクエン酸、
０．０５ｗｔ．−％乃至４ｗｔ．−％の酒石酸、
３５ｗｔ．−％乃至４５ｗｔ．−％の第１の鉱物充填剤、
１５ｗｔ．−％乃至２５ｗｔ．−％の第２の鉱物充填剤、
１０ｗｔ．−％乃至２０ｗｔ．−％の第３の鉱物充填剤、
０．０１ｗｔ．−％乃至０．５ｗｔ．−％の増粘剤、
１５ｗｔ．−％乃至２５ｗｔ．−％の水。
【００６５】
最も好ましい態様において、留付けシステムの２成分モルタル系留付け材の成分Ｂは以下の成分を含むか、以下の成分から成る。
１．５ｗｔ．−％乃至２．５ｗｔ．−％の水酸化リチウム、
１ｗｔ．−％乃至４ｗｔ．−％の硫酸リチウム又は硫酸リチウム一水和物、
１ｗｔ．−％乃至３ｗｔ．−％のクエン酸、
０．５ｗｔ．−％乃至２ｗｔ．−％の酒石酸、
３５ｗｔ．−％乃至４５ｗｔ．−％の第１の鉱物充填剤、
１５ｗｔ．−％乃至２５ｗｔ．−％の第２の鉱物充填剤、
１０ｗｔ．−％乃至２０ｗｔ．−％の第３の鉱物充填剤、
０．０１ｗｔ．−％乃至０．５ｗｔ．−％の増粘剤、
１５ｗｔ．−％乃至２５ｗｔ．−％の水。
【００６６】
最も好ましい別の態様において、留付けシステムの２成分モルタル系留付け材の成分Ｂは以下の成分を含むか、以下の成分から成る。
３ｗｔ．−％乃至４ｗｔ．−％の水酸化リチウム、
１ｗｔ．−％乃至１０ｗｔ．−％の硫酸リチウム又は硫酸リチウム一水和物、
１ｗｔ．−％乃至５ｗｔ．−％のクエン酸、
１ｗｔ．−％乃至３ｗｔ．−％の酒石酸、
２５ｗｔ．−％乃至３５ｗｔ．−％の第１の鉱物充填剤、
１５ｗｔ．−％乃至２５ｗｔ．−％の第２の鉱物充填剤、
１０ｗｔ．−％乃至２０ｗｔ．−％の第３の鉱物充填剤、
０．０１ｗｔ．−％乃至０．５ｗｔ．−％の増粘剤、
３０ｗｔ．−％乃至４０ｗｔ．−％の水。
【００６７】
別の最も好ましい態様において、成分Ｂは以下の成分を含むか、以下の成分から成る。
０．２ｗｔ．−％乃至１．５ｗｔ．−％の水酸化リチウム、
０．１ｗｔ．−％乃至１．０ｗｔ．−％の硫酸リチウム又は硫酸リチウム一水和物、
０．１ｗｔ．−％乃至１．０ｗｔ．−％のクエン酸、
０．１ｗｔ．−％乃至０．５ｗｔ．−％の酒石酸、
３５ｗｔ．−％乃至４５ｗｔ．−％の第１の鉱物充填剤、
１５ｗｔ．−％乃至２５ｗｔ．−％の第２の鉱物充填剤、
１０ｗｔ．−％乃至２０ｗｔ．−％の第３の鉱物充填剤、
０．０１ｗｔ．−％乃至０．５ｗｔ．−％の増粘剤、
１５ｗｔ．−％乃至２５ｗｔ．−％の水。
【００６８】
本発明の留付けシステムの２成分モルタル系留付け材の成分Ａは、以下の通り生成することができる。リン光体（phospher）を含む遮断剤に水を混ぜ、混合物のｐＨ値を約２にする。可塑剤を加えて、混合物を均質にする。撹拌速度を増加させると同時にアルミナセメント予備混合するとともに、硫酸カルシウムと鉱物充填剤を任意に予備混合し、段階的に混合物に加えると、結果的に生成される混合物のｐＨ値は約４となる。最後に、増粘剤及び抗菌／殺菌剤を加え、混合物が完全に均質化するまで混ぜる。
【００６９】
本発明の留付けシステムの２成分モルタル系留付け材の成分Ｂは、以下の通り生成することができる。促進剤を活性剤の水溶液で溶解し、続いて抑制剤を加えて混合物を均質化する。撹拌速度を増加させると同時に、混合物が均質化するまで充填剤を段階的に加える。最後に、混合物が完全に均質化するまで増粘剤を加える。
【００７０】
留付けシステムの２成分モルタル系留付け材の成分Ａ及び成分Ｂは水相の状態で、スラリー又はペーストの形態であると好ましい。特に、留付けシステムの２成分モルタル系留付け材の成分Ａ及び成分Ｂは、それぞれの組成においてペースト状から流体状である。１つの好ましい態様において、留付けシステムの２成分モルタル系留付け材の成分Ａ及び成分Ｂはペースト状であり、よって２つの成分が混合される際の垂れを防ぐ。
【００７１】
留付けシステムの２成分モルタル系留付け材の成分Ａと成分Ｂの重量比（Ａ／Ｂ）は７／１乃至１／３が好適であるが、３／１が好ましい。混合物は、７５ｗｔ．−％の成分Ａと２５ｗｔ．−％の組成であることが好ましい。代替の態様においては、混合物は２５ｗｔ．−％の成分Ａと７５ｗｔ．−％の成分Ｂの組成である。
【００７２】
留付けシステムの２成分モルタル系留付け材は鉱物の性質を有し、他の作用剤の追加の増粘剤の影響を受けない。
【００７３】
２成分モルタル系留付け材の保存可能期間は各成分の個別の保存可能期間によって決まり、特に留付け材を保管と供給の遅れから保護するために成分Ａ及び成分Ｂの保存可能期間は常温で少なくとも６カ月である。成分Ａ及び成分Ｂが個別に少なくとも６カ月安定していることが最も好ましい。成分Ａ及び成分Ｂは、４０℃で水分が蒸発しないように密閉された容器に保管され、一定期間経過後には、流動性、均質性、沈降の有無、及びｐＨ値の変化を確認する。全ての成分の特性に６か月間変化がなければ、保存可能期間は４０℃で少なくとも６か月である。
【００７４】
本発明の留付けシステムの２成分モルタル系留付け材は、２つの成分である成分Ａと成分Ｂの混合後、初期凝固時間が少なくとも５分、好ましくは少なくとも１０分、より好ましくは少なくとも１５分、最も好ましくは少なくとも２０分で、特に５分乃至２５分の範囲内、好ましくは１０分乃至２０分の範囲内であることが好ましい。
【００７５】
留付けシステムの多成分モルタル系留付け材、特に２成分モルタル系留付け材では、セメント成分Ａと開始剤成分Ｂの体積比が１：１乃至７：１であり、３：１であると好ましい。別の態様において、セメント成分Ａと開始剤成分Ｂの体積比は１：３乃至１：２である。
【００７６】
分けて製造された後、留付けシステムのモルタル系留付け材の成分Ａ及び成分Ｂは別々の容器にいれられる。その後機械装置によって容器から押し出され、混合器を介して案内される。本発明の留付けシステムの２成分モルタル系留付け材は、好ましくはすぐに使用が可能な状態にある留め付け材であって、成分Ａ及び成分Ｂがお互いに分離された状態で多室（multi-chamber）カートリッジ及び／又は多室シリンダ等の多室機器又は２成分カプセル、好ましくは２室カートリッジ又は２成分カプセルに収容される。多室系の留め付け材は、硬化性成分Ａと開始剤成分Ｂを分離する２つ以上の箔袋を備えることが好ましい。混合機、好ましくは静的混合器（static mixer）により混合される室又は袋の内容物は、掘削孔に注入することができる。多室カートリッジ、ペール若しくは複数組のバケツを組み合わせてもよい。
【００７７】
理論にとらわれることなく、留付けシステムの２成分モルタル系留付け材の成分Ａに含まれる遮断剤は、水中でのカルシウムアルミネートの可溶を阻害し、よって混合物を硬化させることとなるセメントの水和を防ぐ。開始剤成分Ｂを追加すると、ｐＨ値が変化し、コンクリート成分Ａがなくなり、カルシウムアルミネートの水和反応が発生する。この水和反応がアルカリ金属塩、特にリチウム塩により触媒、加速されるため、初期凝固時間は５分未満である。急速な硬化時間（初期凝固時間）を抑制するため、本発明の留付けシステムの２成分モルタル系留付け材の成分Ｂに含まれる少なくとも１つの抑制剤は、成分Ａと成分Ｂの混合後、初期凝固時間が少なくとも５分、好ましくは少なくとも１０分、より好ましくは少なくとも１５分、最も好ましくは少なくとも２０分で、特に５分乃至２５分の範囲内、好ましくは１０分乃至２０分の範囲内になるように選択されることが好ましい。
【００７８】
特に留付けシステムの２成分モルタル系留付け材の成分Ｂにおける鉱物充填剤の役割は、機械的強度に係る最終的な性能及び長期的耐久性を調節することである。充填剤を最適化することによって、アルミナセメントの水和を効率的かつ迅速にできるように、水／アルミナセメント比を最適化することができる。
【００７９】
本発明のアンカー手段の化学的留付けのための留付けシステムは接着系アンカーを備え、さらにアンカーロッドを備える。このアンカーロッドは、取付（attachment）領域と、掘削孔へ挿入可能且つ円錐形で軸方向に並んで配置された複数の拡張部を備えた形状の固着（anchoring）領域とを備える。拡張部の直径は、アンカーロッドの前方自由端の方向に増加することが好ましい。さらに、複数の拡張部のそれぞれの間の距離は、留付け領域の長手方向に亘り該一定であることが好ましい。
【００８０】
未清掃及び／又は亀裂の入った掘削孔に用いられる際に必要となるのは、複合拡張アンカーとモルタル化合物の形状同士の噛合による接続であって、接着による接続ではない。複合拡張アンカーが動定格荷重を達成し、未清掃及び／又は亀裂の入った掘削孔で引き続き拡張するためには、拡張区分を囲うモルタルシェルをこじ開けることが必要である。これは、モルタルシェルが接着又は摩擦による接続によりアンカーロッドの拡張区分に付着しない場合のみに可能となる。
【００８１】
そのため、固着領域が硬化性モルタル化合物に対して非粘着面を持てば都合がよい。この目的のため、本発明の留付けシステムのアンカーロッドの固着領域は、モルタル化合物に対して非粘着のケース又は被覆が設けられていることが好ましい。結果的に、開口亀裂において、アンカーロッドを引張荷重でモルタルシェルから切り離し、軸方向に動かすことができる。変位中に、引張力の方向の亀裂から拡張するモルタルシェルと固着領域との間の領域に円錐形の拡張部が滑動し、形状同士の噛合による伸張がアンカーロッドとモルタルシェルの間で再び生じる。さらに引張荷重を増加させることにより、円錐形の拡張部の表面により径方向力が発生し、硬化モルタルシェルが破壊される。これによって、アンカーロッドを掘削孔の壁に対して拡張させることができ、掘削孔の壁とモルタルシェルとの間で形状同士の噛合が再発生する。従って、掘削孔の壁とモルタルシェルの間のごみの層にもかかわらず、アンカーロッドは部材中で力を生じさせることができる。この継続的に拡張する機能により、アンカーロッドはコンクリートの引張領域及び亀裂での使用に適している。継続的な拡張により、本発明の留付けシステムのアンカーロッドは、未清掃又は清掃が不十分な掘削孔でも使用が可能である。
【００８２】
そのため、本発明の留付けシステムのアンカーロッドの好ましい態様において、複数の拡張部のそれぞれの表面は被覆を備えている。
【００８３】
粗いねじの表面は、光沢ニッケルめっき及び／又はクロムめっきを施すこともできれば、又は、例えば、ワックスのような合成ポリマー、ポリテトラフルオロエチレン、シリコーンポリマー等のその他の離型剤及び／又は潤滑油で被覆することもできる。又は、例えば電解研摩により、表面に電気化学めっきを施すこともできる。
【００８４】
本発明の留付けシステムのアンカーロッドの特定の好ましい態様においては、複数の拡張部のそれぞれの表面は、光沢ニッケルめっき及び／又はクロムめっきが施されている。本発明の留付けシステムのアンカーロッドの態様において、複数の拡張部のそれぞれの表面は、電気化学めっき又は電解研摩が施されている。
【００８５】
掘削孔の底部から開口部へのモルタルの流動を確保するとともに、アンカーロッド設置の際の空気の混入を避けるため、円錐形の拡張部が設けられるべきであるが、これは特に例えば流路等、小さな環状の隙間があり、接着系アンカー等無機モルタル化合物を通過させる手段が備えられている場合である。円錐形の拡張部の流路はお互いにずれるように配置されることが好ましく、アンカーロッドの固着領域の周りを螺旋状に配置されることが特に好ましい。これにより、円錐形の拡張部の表面が最も一様且つ完全に湿潤化されることが確実となる。アンカーロッドが配置された際に円錐形の拡張部の間に閉じ込められ得る如何なる空気も流路を介して掘削孔の開口部まで上向きに押上げられる。流路の寸法は、大きな抵抗に遭うことなく無機モルタル化合物が通り流れることができるように設定しなければならない。これにより、アンカーロッドの挿入に伴う抵抗も低下する。結果として、硬化性モルタル化合物により固着領域が最も完全な湿潤状態となる。
【００８６】
従って、本発明の留付けシステムのアンカーロッドの複数の拡張部のそれぞれは、接着系アンカーといったモルタル化合物の通路を備えている。該通路は、流路であることが特に好ましい。
【００８７】
さらに、本発明の留付けシステムのアンカーロッドの複数の拡張部のそれぞれは、固着領域沿いを螺旋状又は垂直に通ることが好ましい。本発明の留付けシステムのアンカーロッドの特定の好ましい態様において、円錐形の拡張部がお互いに接続され、固着領域沿いを螺旋状に通り、粗いねじに相当するねじ状の形状が得られる。このため、形状として、無機モルタル化合物を通過させる手段を設ける必要がない。従って、構成部材に荷重を加えるために円錐形の表面が完全に使用可能になり、定格荷重（load rating）が向上する。
【００８８】
本発明の留付けシステムのアンカーロッドは、固着領域が最適に設計されており、掘削孔の清掃に時間をかける必要はなく、他の拡張アンカー又は複合拡張アンカーと比べて、定格荷重を犠牲にして留付け部を縁の近くに配置する必要はない。さらにアンカーロッドは、亀裂があるコンクリートと亀裂のないコンクリートの両方で使用が可能で、高い定格荷重を実現する。
【００８９】
アルミナセメントがベースで、すぐに使用が可能な状態にある２成分モルタル系留付け材である接着系アンカーと、取付領域と固着領域とを備えたアンカーロッドとを備えたアンカー手段の化学的留付けのための留付けシステムは、以下の通り適用される。
【００９０】
アンカーロッドを挿入する前に掘削孔を２成分モルタル系留付け材で充填することにより、固着領域から硬化性モルタル化合物への形状同士の噛合による接続が形成される。掘削孔の直径は、固着領域の最大直径よりも大きくなるように選択し、その全ての側面が硬化性モルタル化合物に囲まれるようになることが好ましい。円錐形の拡張部の最大外径は、掘削孔の直径より約０．２ｍｍ小さくなるように選択されることが好ましい。さらに、円錐形の拡張部の応力を受ける断面は、アンカーロッドの応力を受ける断面にほぼ対応する。
【００９１】
本発明の留付けシステムで留付けのための配置を形成するには、所要の深さ及び所要の直径を有する掘削孔を最初に形成する。次に、掘削孔を適量の硬化性の無機モルタル化合物で充填し、固着領域を前向きにしてアンカーロッドを掘削孔に挿入する。特に、円錐形の拡張部が螺旋状のであるため、掘削孔の開口部の方向におけるモルタル化合物の最適な流れが確保される。モルタル化合物が硬化後には、アンカーロッドへの荷重が最大荷重水準へと増加し得る。このように、アンカーロッドの設置工程が既知の方法で実施される。
【００９２】
円錐形の拡張部の応力を受ける断面は、取付領域の円筒シャフト又は接続ねじ等、他のアンカー部材の応力を受ける断面に少なくとも対応することが好ましく、それによりアンカーロッドの早期の金属破壊を防ぐことができる。応力下にあるアンカーロッドが継続して拡張できるという優位性により、本発明の留付けシステムのアンカーロッドは部材の引張領域又はひびの入った掘削孔に設置することができる。さらに、アンカーロッド設置前に時間をかけて掘削孔を清掃する必要はない。固着領域の形状、正確には固着領域の断面形状が最適化されているため、部材の縁に近い領域においても一体化したアンカーロッドの定格荷重の増加が達成される。
【００９３】
所要の清掃工程（例えば、掘削孔の吹き出し、掻き出し、及び再度の吹き出し）を省くと、塗布に伴う安全性、アンカーロッドの設置が大幅に迅速化される。アンカーロッドの設置に必要な追加の清掃器具はなく、周辺の空気及びユーザーは孔から噴き出すごみ又は掃除の際のごみのさらなる影響を受けない。
【００９４】
特に、本発明のアンカー手段の化学的留付けのための留付けシステムは、煉瓦、コンクリート、透水性コンクリート、又は自然石からできた構造物等の鉱物質の面を対象として用いられる。そこでは、留付けシステムの２成分モルタル系留付け材の成分は、例えば、静的混合器の使用、カートリッジ若しくはプラスチックの袋の破壊、又は多室ペール又は複数組のバケツ内の成分の混合によって事前に混合される。
【００９５】
この留付けシステムは、室温以上又は約８０℃以上の高温での耐加重の増加及び／又は硬化状態での付着応力の増加のための留付けに用いることができる。温度耐性の増加は、強い太陽光線に晒される状況下又は温度が上昇する状況下での正面固定物の掘削孔領域の温度等、高温での留付けのための操作能力の向上につながる。この接着系アンカーは本質的に鉱物組成物であるため、付けは毒性がはるかに少なく、ほとんど環境汚染を引き起こさないだけでなく、先行技術に基づく既知の留付けシステムよりも費用対効果に優れた生産が可能であり、よって未清掃及び亀裂の入った掘削孔及び縁に近い留付けにおいて高い定格荷重及び低い膨張圧を実現し、先行技術の既知の留付けシステムよりも優れている。
【００９６】
以下の実施例では、本発明の範囲を限定することなく本発明を説明する。
【実施例】
【００９７】
１．接着系アンカーの成分Ａ及び成分Ｂの生成
【００９８】
接着系アンカーのセメント成分Ａ及び開始剤成分Ｂは、最初に表１及び表２にそれぞれ示す構成要素の混合によって生成される。与えられる比率は、ｗｔ．−％で表す。
【００９９】
成分Ａの混合の一般的要領は、以下の通り。必要な水量を重み付けし、ミキシングボールに水を入れる。ｐＨ値が約２になるまで撹拌下でリン酸をゆっくりと加え、可塑剤を加えて１００ｒｐｍ乃至２００ｒｐｍで２分間均質化する。ターナルホワイト（登録商標）と充填剤を大きなバケツで予備混合し、塊化を防ぐために２００ｒｐｍでゆっくりと撹拌する間にこの混合物を段階的に加え、撹拌速度を４０００ｒｐｍに増加させる。得られるｐＨ値は約４。増粘剤をゆっくりと加え、最後には抗菌剤又は殺菌剤を加え、５分間５０００ｒｐｍで均質化を行う。
【０１００】
【表１】
0006554256.tif 000002
【０１０１】
成分Ｂの混合の一般的要領は、以下の通り。硫酸リチウムを水酸化リチウムの１０％水溶液に溶解し、引き続きカルボン酸をこの混合液で溶解し、少なくとも３０分間５００ｒｐｍで十分に均質化する。５分間で撹拌速度を２０００ｒｐｍに増加させる間に充填剤又は充填剤混合物を段階的に加え、１０分間２０００ｒｐｍで継続的に均質化する。最後に撹拌中に増粘剤を加え、３分間で撹拌速度を２５００ｒｐｍに増加させる。最後に、５分間均質化を継続する。
【０１０２】
【表２】
0006554256.tif 000003
【０１０３】
２．締結要素の形状に基づく機械的性能の判定
【０１０４】
別々に生成された後、セメント成分Ａと開始剤成分Ｂは高速混合器で３：１の体積比で混合され、Ｃ２０／２５コンクリート又はＣ５０／６０コンクリートに形成された直径が１４ｍｍの掘削孔に注入する。掘削孔は、ハンマードリルにより形成され、さらに空気圧縮による清掃か又は清掃無しで形成された（表３）。
【０１０５】
【表３】
0006554256.tif 000004
【０１０６】
硬化されたモルタル組成物の荷重値は、留付け深７２ｍｍの円錐形のアンカーロッド（本発明の実施例２乃至５）及び従来のねじ付きアンカーロッド（比較例）を、それぞれ状態の異なるコンクリートＣ２０／２５又はＣ５０／６０の清掃済み又は未清掃の直径１４ｍｍの掘削孔に挿入して求めた。
【０１０７】
平均破壊荷重は、高強度の鉄棒に強力に支持されたアンカーロッドを水圧工具で中心から引き抜くことにより判定される。それぞれの状況で、３つのアンカーロッドは固定されており、それらの荷重値は２４時間の硬化後に平均値として判定される。終局破壊荷重は、接着力として計算され、表４に単位Ｎ／ｍｍ２で示されている。
【０１０８】
【表４】
0006554256.tif 000005
【０１０９】
表４に見られる通り、本発明の全ての留付けシステムは硬化から２４時経過後も接着力が大きい。従来のねじ付きアンカーロッドを用いた比較例のシステムは接着力が非常に低い一方で、円錐形の要素を用いると、清掃済みの状態で２倍、未清掃の状態で４倍の接着力を示した。
【０１１０】
加えて、抑制剤としての有機酸を含まない接着系アンカーを備えた比較例のシステムは、初期凝固時間が５分未満である他、取扱時間が不足していたため、どの掘削孔に注入することも、金属要素を定着させることも可能ではなかったことは明記すべきである。さらに、有機樹脂をベースとする注入モルタルと比較すると、注入モルタルは高温下では接着力は高いが、許容範囲を超えるほどの大きな荷重値の減少が発生し、有機系では２５０℃でゼロに近づくこともある一方、本発明の実施例では接着力が増加した。さらに、エトリンジャイト系のスラリーは、水を含む場合及びダイアモンド掘削孔で高い性能を発揮する。
【０１１１】
３．未清掃掘削孔での硬化時間に基づく機械的性能の判定
【０１１２】
成分Ａ１と成分Ａ２は成分Ｂ１と３：１の比で混合され、乾燥したコンクリートＣ２０／２５及びＣ５０／６０（表３で状態を参照）の未清掃の１４ｍｍの掘削孔で埋設深７２ｍｍにおいて円錐形のアンカーロッドで硬化し、異なる時間間隔において室温で水圧工具を用いて引き抜いた（表５）。
【０１１３】
【表５】
0006554256.tif 000006
【０１１４】
表５に見られる通り、硬化後には著しい効果が表れ、１か月後には初期値がほぼ２倍に増加し、未清掃の掘削孔では大きな硬化後の効果が見られる。
【０１１５】
上記から分かる通り、本発明の留付けシステムは、硬化速度及び機械的強度が有機系留付けシステムと同等であるものの、その本質的な鉱物組成により毒性がはるかに少なく、ほとんど環境汚染を引き起こさないだけでなく、先行技術に基づく既知のシステムよりも費用対効果に優れた生産が可能である。さらにこの留付けシステムは、未清掃及び亀裂の入った掘削孔及び縁に近い留付けで高い定格荷重及び低い膨張圧を実現し、先行技術の既知の系よりも優れている。